(57)【要約】【課題】  トランス−１，４−構造を主要構造とするポリブタジエンの製造時に、触媒活性および製造されるポリマーの分子量以外の物性に影響を及ぼすことなく、分子量の調節を可能とするような、分子量調節法を提供することを目的とする。【解決手段】  １，３−ブタジエンを重合させて、ブタジエンユニットの９０％以上がトランス−１，４結合構造のポリブタジエンの製造において、連鎖移動剤の添加により分子量を調節することを特徴とするトランス−１，４−ポリブタジエンの製造方法であって、連鎖移動剤として、（Ａ）α−オレフィン及び（Ｂ）水素を用いることを特徴とするトランス−１，４−ポリブタジエンの製造方法。【選択図】  なし【特許請求の範囲】
【請求項１】
１，３−ブタジエンを重合させて、ブタジエンユニットの９０％以上がトランス−１，４結合構造のポリブタジエンを製造において、連鎖移動剤の添加により分子量を調節することを特徴とするトランス−１，４−ポリブタジエンの製造方法。
【請求項２】
連鎖移動剤として、（Ａ）エチレン及び（Ｂ）水素を用いることを特徴とする、請求項１に記載のトランス−１，４−ポリブタジエンの製造方法。
【請求項３】
１，３−ポリブタジエンの重合を、（Ｃ）遷移金属触媒の存在下で行うことを特徴とする、請求項２に記載のトランス−１，４−ポリブタジエンの製造方法。
【請求項４】
遷移金属触媒（Ｃ）が、バナジウム化合物であることを特徴とする、請求項３に記載のトランス−１，４−ポリブタジエンの製造方法。
【請求項５】
製造されたトランス−１，４−ポリブタジエンが、固相−固相結晶転移現象を示し、示差走査熱量計（ＤＳＣ）で測定された相転移エンタルピー（Ｈｔｒ）が、５０Ｊ／ｇ以上であるような、請求項１，２，３，および４に記載のトランス−１，４−ポリブタジエンの製造方法。
【発明の詳細な説明】
【技術分野】
【０００１】
本発明は、新規なトランス−１，４− ポリブタジエンの製造方法に関する。
【背景技術】
【０００２】
ブタジエンは、重合触媒によって種々のミクロ構造を有するポリマ−が得られることが知られている。トランス−１，４結合を多く含むポリブタジエンは、固相転移現象を生じる結晶性ポリマーであり、なかでも９５％以上のトランス結合を含むポリブタジエンは、固相転移現象に伴う体積変化や熱授受が顕著であって、例えば特開平９−２６８２０８号公報（特許文献１）には蓄熱材料としての利用、特開平２００３−４５７０４号公報（特許文献２)にはＰＴＣ材料としての利用が開示されている。このように材料として利用する場合、用途に応じ、高トランス−１，４−ポリブタジエンが適当な分子量を持っていることが望ましい。
【０００３】
このような高トランスポリブタジエンは、例えば特公昭４４−２１１０４号公報（特許文献３)に記載のように、バナジウム触媒を用いて製造することができる。しかしながら、バナジウム触媒を用いた高トランスポリブタジエンの製造においては、連鎖停止では無く連鎖移動を行うことにより分子量の調節を可能とする添加剤（連鎖移動剤）は知られていない。
【０００４】
また、アルフィン触媒を用いてトランスポリブタジエンを製造する場合には、例えば特公昭４８−１６０５９号公報（特許文献４）に記載のように、トリオキサンのような環状エーテルを反応系に添加することにより分子量を調節できることが知られるが、トランス１，４−含有は高々７０％である。
また、有機コバルト化合物触媒を用いてトランスポリブタジエンを製造する場合には、例えば特開平８−６７７１６号公報（特許文献５）、特開２００２−１４５９２１号公報（特許文献６）に記載のように、ジメチルスルホキシドのようなスルホキシド化合物を反応系に添加することにより分子量を調節できることが知られるが、トランス１，４−含有は高々８５％である。また、これらの分子量調節剤を添加した場合は重合反応の活性（収率）が低下する。活性低下を生じない分子量調節剤が求められていた。また、これらの触媒を用いて相転移熱量の高い、高トランスポリブタジエンを製造できた例も知られていない。
【０００５】
また、トランス結合の割合が高々１．３％である高シス−１，４−ポリブタジエンの製造においては、特開２００３−８２００８号公報（特許文献７），特開２００３−８２００９号公報（特許文献８）に記載のように、水素が単独で連鎖移動剤として働くことが知られる。しかし、トランス−１，４−ポリブタジエンの製造において、水素が連鎖移動剤として働く例は知られていない。
【０００６】
また、同様にトランス結合の割合の低いシス−１，４−ポリブタジエンの製造においては、例えば特公昭３６−４７４７号公報（特許文献９）に記載のように、α−オレフィンや非共役ジエンが実質的に連鎖移動剤となることが知られるが、トランス−ポリブタジエンの製造において、連鎖移動剤として働く例は知られていない、
【０００７】
このように、トランス結合含有率が９０％を越えるようなポリブタジエンの製造においては、分子量以外の物性に影響を及ぼさない分子量調節剤、すなわち連鎖移動剤は知られていない。このため、新規な連鎖移動剤が求められていた。
【０００８】
【特許文献１】特開平９−２６８２０８号公報
【特許文献２】特開平２００３−４５７０４号公報
【特許文献３】特公昭４４−２１１０４号公報
【特許文献４】特公昭４８−１６０５９号公報
【特許文献５】特開平８−６７７１６
【特許文献６】特開２００２−１４５９２１号公報
【特許文献７】特開２００３−８２００８号公報
【特許文献８】特開２００３−８２００９号公報
【特許文献９】特公昭３６−４７４７号公報
【発明の開示】
【発明が解決しようとする課題】
【０００９】
本発明は、トランス−１，４−構造を主要構造とするポリブタジエンの製造時に、触媒活性および製造されるポリマーの分子量以外の物性に影響を及ぼすことなく、分子量の調節を可能とするような、分子量調節法を提供するものである。
【課題を解決するための手段】
【００１０】
本発明は、１，３−ブタジエンを重合させて、ブタジエンユニットの９０％以上がトランス−１，４結合構造をとるポリブタジエンを製造において、連鎖移動剤の添加により分子量を調節することを特徴とするトランス−１，４−ポリブタジエンの製造方法に関する。
【００１１】
また、本発明は、連鎖移動剤として、（Ａ）エチレン及び（Ｂ）水素を用いることを特徴とする、上記のトランス−１，４−ポリブタジエンの製造方法に関する。
【００１２】
また、本発明は、１，３−ポリブタジエンの重合を、（Ｃ）遷移金属触媒の存在下で行うことを特徴とする、上記のトランス−１，４−ポリブタジエンの製造方法に関する。
【００１３】
また、本発明は、遷移金属触媒（Ｃ）が、バナジウム化合物であることを特徴とする、上記のトランス−１，４−ポリブタジエンの製造方法に関する。
【００１４】
また、本発明は、製造されたトランス−１，４−ポリブタジエンが、固相−固相結晶転移現象を示し、示差走査熱量計（ＤＳＣ）で測定された相転移エンタルピー（Ｈｔｒ）が、５０Ｊ／ｇ以上であるような、上記のトランス−１，４−ポリブタジエンの製造方法に関する。
【発明の効果】
【００１５】
本発明により、トランス−１，４−構造を主要構造とするポリブタジエンの製造時に、触媒活性および製造されるポリマーの分子量以外の物性に影響を及ぼすことなく、分子量の調節を可能とするような、分子量調節法を提供することができる。
【発明を実施するための最良の形態】
【００１６】
本発明の１，３−ブタジエンの重合に用いることのできる重合法としては、塊状重合、溶液重合、気相重合、エマルション重合などを挙げることができる。溶液重合での溶媒としては、トルエン、ベンゼン、キシレン等の芳香族系炭化水素、n−ヘキサン、ブタン、ヘプタン、ペンタン等の脂肪族炭化水素、シクロペンタン、シクロヘキサン等の脂環式炭化水素、シス−２− ブテン、トランス−２− ブテン等のオレフィン系炭化水素、ミネラルスピリット、ソルベントナフサ、ケロシン等の炭化水素系溶媒や、塩化メチレン等のハロゲン化炭化水素系溶媒等が挙げられる。また、１，３−ブタジエンそのものを重合溶媒としてもよい。
また、溶液重合の溶媒あるいは１，３−ブタジエンモノマーは、微量の水分を含んでいても良い。
【００１７】
本発明のトランス−１，４−ポリブタジエンは、ポリマー鎖中のブタジエン単位の中でのトランス−１，４結合の含量が、ＩＲスペクトル、あるいは１Ｈ−ＮＭＲ、１３Ｃ−ＮＭＲ 等スペクトルからの算出で、９０モル％ 以上、好ましくは９５％以上、さらに好ましくは９９％ 以上である。トランス結合以外のブタジエンユニットの構造は、１，２−ビニル結合であっても、シス結合であっても良いが、シス結合が多いほうが好ましい。
また、本発明のトランス−１，４−ポリブタジエンは、ポリマー物性を損なわない範囲で、連鎖移動剤構成成分（Ａ）エチレンの重合されたユニットを、ポリマー鎖の中に含むことができる。
【００１８】
本発明において「連鎖移動剤」とは、１，３−ブタジエンの重合時に系中に導入することにより、重合活性の低下を引き起こすこと無く、また、熱物性を低下させること無く、分子量を低下させる働きを示す物質である。
ここで、重合活性の低下とは、該物質の導入を除いて同一の反応条件において、同一反応時間におけるトランス−１，３−ブタジエンの収率が低下するか、あるいは、同一収率を得るのに必要な反応時間が増大することを意味する。
またここで、熱物性の低下とは、示差走査熱量計（ＤＳＣ）で観察される固相転移現象の消失か、固相転移温度、融点、固相転移エンタルピーのいずれかの顕著な低下を意味する。
また、ここで分子量とは、スチレンを標準物質としゲル浸透クロマトグラフィ−（ＧＰＣ）により、溶媒としてｏ−ジクロロベンゼンを用いて求めた、数平均分子量(Mn)および重量平均分子量(Mw)である。
【００１９】
本発明において製造されるトランス−１，３−ポリブタジエンの固相転移温度Ｔtr(℃)と、（Ａ）エチレンおよび（Ｂ）水素を添加しないことを除いて同一条件にて重合したトランス−１，３−ポリブタジエンの固相転移温度Ｔtr0(℃)との差Ｔtr0-Ｔtrは、５以下、好ましくは２以下、特に好ましくは０以下である。
【００２０】
本発明において製造されるトランス−１，３−ポリブタジエンの融点Ｔm(℃)と、（Ａ）エチレンおよび（Ｂ）水素を添加しないことを除いて同一条件にて重合したトランス−１，３−ポリブタジエンの固相転移温度Ｔm0(℃)との差Ｔm0-Ｔmは、５以下、好ましくは２以下、特に好ましくは０以下である。
【００２１】
本発明において製造されるトランス−１，３−ポリブタジエンの固相転移エンタルピーΔＨtr(J/g)と、（Ａ）エチレンおよび（Ｂ）水素を添加しないことを除いて同一条件にて重合したトランス−１，３−ポリブタジエンの固相転移エンタルピーΔＨtr0(J/g)との比、ΔＨtr／ΔＨtr0は、0.85以上、好ましくは0.90以上、特に好ましくは0.95以上である。
【００２２】
１，３−ブタジエンモノマーと（Ａ）エチレンとの組成比は、通常１０００：１〜１：１であり、好ましくは１００：１〜５：１であり、特に好ましくは８０：１〜２０：１である。
【００２３】
（Ａ）エチレンと（Ｂ）水素との組成比は、通常１０：１〜１：１０００であり、好ましくは５：１〜１：５０であり、特に好ましくは１：１〜１：１０である。
【００２４】
本発明の連鎖移動剤の連鎖移動剤を構成する各成分は、例えば、気体として、溶媒に溶解させた状態で、あるいは、反応系内で化学反応により発生させることなどにより、重合系に導入することができる。
【００２５】
本発明における１，３−ブタジエンの重合温度は、通常−７８℃〜１１０℃であり、好ましくは０℃〜８０℃であり、特に好ましくは２０℃〜６０℃である。
【００２６】
本発明における１，３−ブタジエンの重合は、バッチ重合であっても、連続的重合であっても良い。バッチ重合における重合時間は、通常１秒から９０時間であり、好ましくは３０秒から２時間であり、特に好ましくは５分から１時間である。連続重合における平均滞留時間は、通常５秒から２４時間であり、好ましくは３０秒から３時間であり、特に好ましくは５分から１時間である。
【００２７】
本発明における触媒系成分（Ｃ）遷移金属化合物としては、例えば、チタニウム化合物、バナジウム化合物、クロミウム化合物、コバルト化合物、ニッケル化合物、ロジウム化合物、ランタン化合物などを挙げることができる。
【００２８】
チタニウム化合物としては、例えば、四塩化チタニウム、四ヨウ化チタニウム、テトラフェニルチタニウム、テトライソプロポキシチタニウム、テトラ（ジエチルアミノ）チタニウムなどを挙げることができる。
【００２９】
バナジウム化合物としては、例えば、バナジウムトリアセチルアセトナ−ト、三塩化バナジウム、三塩化バナジウムＴＨＦ錯体、オキシ三塩化バナジウム、オキシ二塩化バナジウムアセチルアセトナート、ナフテン酸バナジウム、バナジウムオキシアルコキシドなどを挙げることができる。
【００３０】
クロミウム化合物としては、例えば、トリ（π−クロチル）クロミウム、トリプロピルクロミウムなどを挙げることができる。
【００３１】
コバルト化合物としては、例えば、二臭化コバルト、二塩化コバルトを挙げることができる。
【００３２】
ニッケル化合物としては、例えば、πアリルニッケル、二ヨウ化ニッケル、ビスシクロペンタジエニルニッケル、ビス（１，５−シクロオクタドデシル）ニッケルなどを挙げることができる。
【００３３】
ロジウム化合物としては、例えば、三塩化ロジウム、三臭化ロジウム、ロジウムトリアセチルアセトナート、硝酸ロジウムなどを挙げることができる。
【００３４】
ランタン化合物としては、例えば、ランタンビス（２−エチルヘキシル）ホスフェートを挙げることができる。
【００３５】
本発明における遷移金属触媒は、例えば、液状の単体、適当な溶媒に分散した状態、あるいは担体に担持された状態で、反応系中に導入することができる。
【００３６】
本発明における遷移金属触媒とブタジエンとのモル比は、通常、１：１０〜１：１００００００、好ましくは１：１００〜１：１０００００、特に好ましくは１：５００〜１：１００００である。
【００３７】
本発明における遷移金属触媒系は、助触媒あるいは開始剤として、周期律表第１〜３族有機金属化合物を合わせて用いることができる。有機金属化合物としては、有機金属化合物、有機金属ハロゲン化合物、水素化有機金属化合物、またはアルモキサンなどが挙げられる。
【００３８】
有機金属化合物としては、例えば、メチルリチウム、ブチルリチウム、フェニルリチウムなどの有機リチウム化合物、ジブチルマグネシウムなどの有機マグネシウム化合物、トリメチルアルミニウム、トリエチルアルミニウム、トリイソブチルアルミニウム、トリヘキシルアルミニウム、トリオクチルアルミニウムなどの有機アルミニウム化合物が挙げられる。
【００３９】
有機金属ハロゲン化合物としては、例えば、エチルマグネシウムクロライド、ブチルマグネシウムクロライドなどのグリニヤ−ル化合物、ジメチルアルミニウムクロライド、ジエチルアルミニウムクロライド、セスキエチルアルミニウムクロライド、エチルアルミニウムジクロライドなどのハロゲン化有機アルミニウム化合物などが挙げられる。水素化有機金属化合物としては、例えば、ジエチルアルミニウムハイドライド、セスキエチルアルミニウムハイドライドなどが挙げられる。
【００４０】
アルモキサンとは、一般式（−Ａｌ（Ｒ）Ｏ−）m で示される直鎖状、あるいは環状重合体である（Ｒは炭素数１〜１０の炭化水素基であり、一部ハロゲン原子及び／又はＲＯ基で置換されたものも含む。ｍは重合度であり５以上、好ましくは１０以上である）有機アルミニウムオキシ化合物である。Ｒとしてはメチル、エチル、プロピル、イソブチル基が挙げられるが、メチル基が好ましい。
【００４１】
助触媒としては、上記の中でも、有機アルミニウム化合物が好ましく、更に、ハロゲン化有機アルミニウム化合物がより好ましく、更に、ジエチルアルミニウムクロライドおよびエチルアルミニウムセスキクロリドが特に好ましい。
【００４２】
本発明においては、特に限定されないが、前記の触媒系でブタジエンの重合を行うことができる。ただし、ポリマ−物性を損なわない範囲において、少量の、直鎖オレフィンや環状オレフィン、共役ジエン、又は非共役ジエンとの共重合を行ってもよい。オレフィンとしては、１−ヘキセン，１−オクテン，ノルボルネン、シクロペンテン、トリメチルビニルシランなどが挙げられる。共役ジエンとしては、イソプレン、２，３−ジメチルブタジエン、１，３−ペンタジエン、２−メチル−１，３−ペンタジエン、４−メチル−１，３−ペンタジエン、２，４−ヘキサジエンなどが挙げられる。非共役ジエンとしては、ジシクロペンタジエン、５−エチリデン−２−ノルボルネン、あるいは１，５−ヘキサジエンなどが挙げられる。
【００４３】
触媒成分、モノマーおよび連鎖移動剤の添加順序としては、特に制約は無いが、触媒とモノマーが接する前に、モノマー中に連鎖移動剤を導入することが好ましい。
【００４４】
本発明のトランス−１，４−ポリブタジエンは、数平均分子量が５０万以下、好ましくは１０００〜２０万である。
【００４５】
本発明のトランス−１，４−ポリブタジエンの、分子量分布（Ｍｗ／Ｍｎ）は、１  〜５０が好ましく、２〜２２が特に好ましい。
【００４６】
本発明のトランス−１，４−ポリブタジエンは、固相−固相結晶転移現象を示し、示差走査熱量計（ＤＳＣ）で測定された相転移エンタルピー（Ｈｔｒ）が、５０Ｊ／ｇ以上、好ましくは７０Ｊ／ｇ以上、特に好ましくは１００Ｊ／ｇ以上である。
【００４７】
また、本発明のトランス−１，４−ポリブタジエンは、低温結晶構造から高温結晶構造への結晶転移温度が５０〜８０℃、好ましくは６０〜８０℃であり、分子量、ミクロ構造などによって変えることができる。
【００４８】
本発明のトランス−１，４−ポリブタジエンは、ペレット、薄板、金属板とのラミネ−ション、中空糸、構造体、キャストフィルム等への成形加工が可能である。また、相転移現象を示さない他のポリマーと混合して使用しても良い。
【００４９】
また、本発明のトランス−１，４−ポリブタジエンは、有機あるいは無機のフィラーを、混練、溶剤キャスト、あるいはフィラーの存在下での重合などの方法により複合化して用いても良い。
【００５０】
本発明のトランス−１，４−ポリブタジエンは、熱エネルギーの蓄積材料、熱刺激緩和材料、ＰＴＣ材料などに用いることができる。
【実施例】
【００５１】
実施例において、「収率」とは、製造されたトランス−１，４−ポリブタジエンの重量を、反応系に導入された１，３−ブタジエンモノマーの重量で割った値である。
【００５２】
「結晶相転移点」、「結晶相転移熱」は以下のように求めた。セイコーインスツルメンツ株式会社製ＳＳＣ ５２００の示差走査型熱量計（ＤＳＣ）を用い、アルミ製サンプルパンに試料約５ｍｇを入れシ−ルしたものを、窒素雰囲気下、２００℃１０分加熱することにより完全に融解させた後、−５℃／分で−３０℃まで降温し再結晶化した。このポリマーを １０℃／分で昇温し、結晶転移に伴う吸熱ピークの最大値を示す温度を結晶転移温度、結晶転移による吸熱量の単位ポリマー量当りの総量を結晶転移熱量とした。また、結晶融解に伴う吸熱ピークの最大値を示す温度を融点、結晶融解に伴う吸熱量の単位ポリマー量当りの総量を融解熱量とした。
【００５３】
「数平均分子量」は以下のように求めた。スチレンを標準物質としWaters製１５０Ｃ型（カラムは昭和電工製ＳｈｏｄｅｘＨＴ−８０６Ｍ２本、プレカラムとしてＳｈｏｄｅｘＨＴ−８００Ｐ１本を使用）のゲル浸透クロマトグラフィ−（ＧＰＣ）により、溶媒ｏ−ジクロロベンゼン、カラム温度１３５ ℃で、同一条件で標準ポリスチレンの測定を行い校正曲線を作成し校正して求めたＧＰＣ 曲線より求めたものを示す。 
【００５４】
Ｖ原子あたり分子鎖数（指標）は、得られたトランス１，４−ポリブタジエンの重量を、数平均分子量で割って求めたモル数を、用いたバナジウムのモル数で割った値を示す。（ただし、ここで用いた分子量がポリスチレン標準であるため、真の触媒あたり分子鎖数にほぼ比例する指標値である。）
【００５５】
「トランス−１，４結合の含量」は、日本電子製ＥＸ−４００を用いて測定したＣ13−ＮＭＲスペクトルにおける各ピークの強度比から算出した。
【００５６】
重合系内に水分を添加する場合、水分量は、微量水分測定装置(平沼産業社製  ＡＱ−７)を用い，電量滴定法にて求めた。
【００５７】
（実施例１〜４）内容積１５ｍｌの小型加圧重合装置を十分に窒素置換した後、トルエン２ｍｌを入れ，助触媒としてジエチルアルミニウムクロライド(ＤＥＡＣ)を0.05mmol(0.05Mトルエン溶液)を加えた，所定圧力の水素を導入した後、ブタジエン(Bd)2mlを加えた。反応容器内を３５℃に加温した後，触媒としてオキシ三塩化バナジウム (ＶＯＣｌ3)を0.01mmol(0.01M)加えて重合を開始すると同時に所定圧力のエチレンを導入した。重合操作は、窒素雰囲気下，35℃で15min間，密閉系にて行った。エタノール６ｍｌの注入により重合反応を停止した後、全反応液を１５ｍｌのエタノール(老化防止剤イルガノックス1076 100ppm添加物)中に加え，ポリマーを析出させ回収した。回収したポリマーは，エタノールで洗浄後，乾燥させた。
表１に示すとおり、エチレンと水素の共存により、連鎖移動効果が生じた。
【００５８】
(比較例１)エチレンおよび水素を添加していないことを除き、実施例１〜４と同様に行った。（表１）生成したポリマーのミクロ構造は、トランス−１，４結合99.0%、シス−１，４結合0.8%、１，２−結合0.3％であった。
【００５９】
(比較例２〜６)エチレンを添加していないことを除き、実施例１〜４と同様に行った。表１に示すように、水素単独では、連鎖移動効果は見られなかった。
【００６０】
(比較例７〜９)水素を添加していないことを除き、実施例１〜４と同様に行った。表１に示すように、エチレン分圧1barでは、分子鎖数の増加が見られない。また、エチレン分圧を増した場合は、熱物性の低下が生じた。
【００６１】
(比較例１０〜１２)ジメチルスルホキシド（ＤＭＳＯ）を添加したことを除き、比較例１と同様に行った。表２に示すとおり、数平均分子量は低下するが、活性の低下を生じ、Ｖ原子当りの分子鎖数も減少した。
【００６２】
(比較例１３〜１５)非共役ジエンであるシクロオクタジエン（ＣＯＤ）を添加したことを除き、比較例１と同様に行った。表２に示すとおり、数平均分子量は低下するが、活性の低下を生じ、Ｖ原子当りの分子鎖数も減少した。
【００６３】
【表１】
2004346307.tif 000002
【００６４】
【表２】
2004346307.tif 000003
【００６５】
（実施例５〜７）
内容量２Ｌの加圧重合装置を、内部にオキシ三塩化バナジウム（０．３ｍｍｏｌ／０.２Ｍ脱水トルエン溶液）を封入したガラスアンプルを固定設置した後密閉し、同装置の内部を十分に窒素置換した後、乾燥トルエン８００ｍｌを導入した。次いでブタジエン２００ｍｌを導入し，さらに助触媒であるジエチルアルミニウムクロライド（ＤＥＡＣ：１Ｍトルエン溶液）１．５ｍｍｏｌを加えた。反応容器内を３５℃に加温した後、所定分圧の水素およびエチレンを導入し、触媒ガラスアンプルを破砕することで重合を開始した。重合操作は，窒素雰囲気下３５℃で１５分間、密閉式にて行った。エタノール５ｍｌの注入により重合反応を停止させた後，全反応溶液を１Ｌのエタノール(老化防止剤イルガノックス１０７６ ７００ｐｐｍ添加物)中に加え，ポリマーを析出させ回収した。回収したポリマーは，エタノール洗浄後，乾燥させた。結果を表３および表４に示す。熱物性の連鎖移動効果が得られた。
【００６６】
【表３】
2004346307.tif 000004
【００６７】
【表４】
2004346307.tif 000005
【００６８】
（比較例１６〜２１）
水素、エチレンのいずれかあるいは両方を添加しなかったことを除き、実施例５〜１１と同様に行った。結果を表３および表４に示す。水素のみを添加した場合は、分子鎖が増加せず、水素単独では連鎖移動効果が無いことが明らかである。また、エチレンのみを添加した場合、重量平均分子量の低下が見られず、また分子鎖数から見て連鎖移動効果が顕著になる気相分圧１kgf/cm2の添加量では、熱物性の低下が生じた。
【００６９】
（実施例８）
溶媒として飽和濃度の水分を含有するトルエンと，乾燥トルエンとを組み合わせて用い、重合系内に約0.044〜0.047mmol(Al/H2Omol比：0.33〜0.34)の水を存在させたことを除いて、実施例５〜１１と同様に行った。結果は、表５および６に示す。連鎖移動効果が生じている。
【００７０】
【表５】
2004346307.tif 000006
【００７１】
【表６】
2004346307.tif 000007
【００７２】
（比較例２２）
水素、エチレンを添加しなかったことを除き、実施例８と同様に行った。結果は、表５および６に示す。
【００７３】
（実施例９）
重合系内の水分量が約0.024〜0.030mmol(Al/H2Omol比：5.0〜6.3)であることを除いて、実施例８と同様に行った。結果は、表７および８に示す。連鎖移動効果が生じている。
【００７４】
（比較例２３）
水素、エチレンを添加しなかったことを除き、実施例１１と同様に行った。結果は、表７および８に示す。
【００７５】
【表７】
2004346307.tif 000008
【００７６】
【表８】
2004346307.tif 000009
【００７７】
（実施例１２〜１７）
触媒として、オキシ三塩化バナジウム（０．１ｍｍｏｌ／０.２Ｍ脱水トルエン溶液），助触媒としてエチルアルミニウムセスキクロリド（（ＥＡＳＣ：１Ｍトルエン溶液）２．０ｍｍｏｌを用いたことを除いて、実施例８と同様に行った。結果は、表９および１０に示す。連鎖移動効果が生じている。また、図１および２に、実施例１６のポリマーのＤＳＣおよびＮＭＲスペクトルを示す。
【００７８】
（比較例２４〜２８）
水素、エチレンの一方あるいは両方を添加しなかったことを除き、実施例１１と同様に行った。結果は、表９および１０に示す。エチレンのみを添加した場合、熱物性の低下が見られるほか、重量平均分子量(Mw)の増大が見られる。
【００７９】
【表９】
2004346307.tif 000010
【００８０】
【表１０】
2004346307.tif 000011
【図面の簡単な説明】
【００８１】
【図１】実施例１６のトランス−１，４―ポリブタジエンのＤＳＣスペクトルを示した。
【００８２】
【図２】実施例１７のトランス−１，４―ポリブタジエンのＮＭＲスペクトルを示した。
【図１】
2004346307.tif 000012
【図２】
2004346307.tif 000013